Brevet FR3079235A1 (20190927)

REVENDICATIONS1. Utilisation d'un copolymère d'éthylène et d'acrylate(s) ayant un indice de fluidité à l'état fondu (MFI) supérieur ou égal à 50 g/ 10 minutes, obtenu par un procédé de copolymérisation radicalaire sous haute pression effectué dans un réacteur tubulaire, pour modifier la rhéologie à l'état fondu d'une composition thermoplastique ; l'indice de fluidité à l'état fondu (MFI) étant mesuré à une température de 190°C sous une charge de 2160 grammes.\n<CLM>\1\tUtilisation selon la revendication 1, caractérisée en ce que le copolymère d'éthylène et d'acrylate(s) présente un indice de fluidité à l'état fondu (MFI) supérieur à 50g/ 10 minutes, de préférence un indice de fluidité à l'état fondu (MFI) variant de 300 à 600 g/ 10 minutes.\n<CLM>\1\tUtilisation selon la revendication 1 ou 2, caractérisée en ce que l'acrylate est choisi dans le groupe constitué par les (méth)acrylates d'alkyles, en particulier les (méth)acrylates d'alkyles en Ci-C30, les (méth)acrylates d'arylalkyles et les (méth)acrylates comportant un groupement époxy.\n<CLM>\1\tUtilisation selon l'une quelconque des revendications 1 à 3, caractérisée en ce que l'acrylate est choisi dans le groupe constitué par l'acrylate de méthyle, l'acrylate de butyle, l'acrylate d'éthy1-2-hexyle, ou leurs mélanges.\n<CLM>\1\tUtilisation selon l'une quelconque des revendications 1 à 4, caractérisée en ce que le copolymère d'éthylène et d'acrylate(s) est un copolymère d'éthylène et d'acrylate de butyle.\n<CLM>\1\tUtilisation selon l'une quelconque des revendications précédentes, caractérisée en ce que la teneur en poids de l'éthylène varie de 50 à 95% en poids, de préférence de 55 à 80% en poids, par rapport au poids total du copolymère.\n<CLM>\1\tUtilisation selon l'une quelconque des revendications précédentes, caractérisée en ce que la teneur en poids de l'acrylate varie de 5 à 50% en poids, de préférence de 15 à 40% en poids, par rapport au poids total du copolymère. 32\n<CLM>\1\tUtilisation selon l'une quelconque des revendications précédentes, pour augmenter la fluidité à l'état fondu d'une composition thermoplastique.\n<CLM>\1\tComposition thermoplastique comprenant : 5 - au moins un polymère thermoplastique. - au moins un copolymère d'éthylène et d'acrylate(s), tel que défini selon l'une quelconque des revendications 1 à 7, dans une teneur allant de 0,1 à 20% en poids calculée par rapport au poids total de la composition. 10\n<CLM>\1\tComposition selon la revendication 9, caractérisée en ce que le polymère thermoplastique est choisi dans le groupe constitué par les polyamides, les polyesters, les polycarbonates, les polysulfures de phénylène, les polyacétals et leurs mélanges.\n<CLM>\1\tComposition selon la revendication 10, caractérisée en ce 15 que le polymère thermoplastique est un polyamide.\n<CLM>\1\tProcédé de préparation de la composition telle que définie selon l'une quelconque des revendications 9 à 11 caractérisé en ce qu'il comprend au moins une étape de mélange : - d'au moins un polymère thermoplastique, et 20 - d'au moins un copolymère d'éthylène et d'acrylate(s) tel que défini selon l'une quelconque des revendications 1 à 7 dans une teneur allant de 0,1 à 20% en poids, calculée par rapport au poids total du mélange.\n<CLM>\1\tProcédé selon la revendication 12, caractérisé en ce que 25 l'étape de mélange est une étape d'extrusion.\n<CLM>\1\tUtilisation de la composition thermoplastique telle que définie selon l'une quelconque des revendications 9 à 11 pour la préparation d'une pièce.\n<CLM>\1\tUtilisation selon la revendication 14 de la composition 30 thermoplastique pour l'extrusion ou le moulage par injection d'une pièce.\n<CLM>\1\tPièce susceptible d'être obtenue à partir d'une composition thermoplastique telle que définie selon l'une quelconque des 33 revendications 9 à 11, de préférence par extrusion ou injection dans un moule. 5